(57)【要約】【課題】  耐候性、耐摩耗性に優れ、外観の低下がなく、熱曲げしてもクラックの発生しない紫外線硬化型塗料を提供する。【解決手段】  本発明の紫外線硬化型塗料は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー（A）、６官能脂肪族ウレタンアクリレートオリゴマーと２官能アクリレートモノマーとの混合物（Ｂ）、および光重合開始剤よりなり、上記（Ａ）／（Ｂ）の重量比が２０／８０〜７０／３０であるもの。また、本発明の紫外線硬化型塗料は、上記（Ａ）および（Ｂ）１００重量部に対し、紫外線吸収剤を２〜１０重量部、およびヒンダードアミン系光安定剤を２重量部以下添加したもの。【特許請求の範囲】
【請求項１】
ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー（A）、６官能脂肪族ウレタンアクリレートオリゴマーと２官能アクリレートモノマーとの混合物（Ｂ）、および光重合開始剤よりなり、上記（Ａ）／（Ｂ）の重量比が２０／８０〜７０／３０であることを特徴とする紫外線硬化型塗料。
【請求項２】
上記（Ａ）および（Ｂ）１００重量部に対し、紫外線吸収剤を２〜１０重量部、およびヒンダードアミン系光安定剤を２重量部以下添加されたことを特徴とする紫外線硬化型塗料。
【発明の詳細な説明】
【技術分野】
【０００１】
本発明は紫外線硬化型塗料、とくにプラスチック材料に塗布することにより、耐候性、耐摩耗性を付与し、外観の低下もなく、熱成形（熱曲げ）性にも優れる紫外線硬化型塗料に関する。
【背景技術】
【０００２】
各種プラスチック材料は、その軽量性、透明性、加工性および割れにくさと割れた場合の安全性の観点から、特にスポーツゴーグル、ヘルメットシールド、風防、安全メガネ、安全シールド等の人体の保護具用途、また各種表示機器や計器カバー、レンズ、センサーカバー等の産業用途、住宅店舗における間仕切りやショーケース等の住設用途、自動車、鉄道車両等の間仕切りや棚、計器カバー、窓等の輸送関連用途に用いられている。しかしながら、これらプラスチック材料はガラスに比べ耐摩耗性に劣るという欠点がある。
【０００３】
この欠点を解消するため、従来から種々の表面改質に関する検討が行われてきた。例えば、ポリオルガノシロキサン系、メラミン系等の熱硬化性樹脂をプラスチック材料表面にコーティングする方法がある。しかし、これらは、プラスチック材料を、例えばゴーグル、ヘルメットシールドとして利用するための熱成形（熱曲げ）ができないといった欠点があり、また耐摩耗性をも低く実用上問題がある。また、紫外線硬化型のコーティングの提案もなされているが、熱硬化型コーティングに比べ、耐久性や耐摩耗性が上がるも、熱成形性が不十分で成形時にクラックが発生する。
【０００４】
近年、この欠点を解決すべく、熱成形可能な紫外線硬化型コーティングが提案されている。例えば、２官能アクリレートモノマーを増加することで塗料全体の架橋密度を下げ、熱成形性を向上させる方法である（特許文献１〜３参照）。しかし、この方法は、熱成形性は向上するものの、耐摩耗性が著しく低下し、さらに白化・肌荒れといった基材の外観上の問題が発生する可能性が高くなる。
【０００５】
また、紫外線硬化型ハードコートに一般的に使用されているジペンタエリスリトールヘキサアクリレート（ＤＰＨＡ）と芳香族２官能ポリエステル系ウレタンアクリレートとを組み合わせることの提案もなされているが（特許文献４参照）、耐摩耗性、外観をある程度維持できるものの不充分であり、構造的に柔軟でないため、熱成形時や打ち抜き時等にクラックが生じてしまうという問題がある。また、耐候性の点でも、屋外での長期使用において硬化塗膜の剥離あるいは変色がみられるといった問題がある。
【特許文献１】特開平０２−００３４０８
【特許文献２】特開平０２−２４８４６９
【特許文献３】特開平１０−０３６５４０
【特許文献４】特開平１１−３４２４６０
【発明の開示】
【発明が解決しようとする課題】
【０００６】
本発明は、上記問題を解決し、耐候性、耐摩耗性に優れ、外観の低下がなく、熱曲げしてもクラックが発生しない紫外線硬化型塗料を提供することを目的とする。
【課題を解決するための手段】
【０００７】
本発明者は、特定の２官能ウレタンアクリレートオリゴマーと、６官能ウレタンアクリレートオリゴマーと２官能アクリレートモノマーとの混合物とを組成とすることにより上記目的を達成できることを見出したものである。
【０００８】
すなわち、本発明は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー（A）、６官能脂肪族ウレタンアクリレートオリゴマーと２官能アクリレートモノマーとの混合物（Ｂ）、および光重合開始剤よりなり、上記（Ａ）／（Ｂ）の重量比が２０／８０〜７０／３０でることを特徴とする紫外線硬化型塗料を要旨とする。さらに、上記（Ａ）および（Ｂ）１００重量部に対し、紫外線吸収剤を２〜１０重量部およびヒンダードアミン系光安定剤を２重量部以下添加されたことを特徴とする紫外線硬化型塗料を要旨とする。
【発明の効果】
【０００９】
本発明の紫外線硬化型塗料は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー（A）、６官能脂肪族ウレタンアクリレートオリゴマー、２官能アクリレートモノマーとの混合物（Ｂ）、および光重合開始剤よりなり、上記（Ａ）／（Ｂ）の重量比が２０／８０〜７０／３０であることにより、耐候性、耐摩耗性に優れ、外観の低下がなく、熱曲げしてもクラックの発生がない。また、上記（Ａ）および（Ｂ）１００重量部に対し、紫外線吸収剤を２〜１０重量部およびヒンダードアミン系光安定剤を２重量部以下添加することにより、より優れた耐候性を示す。
【発明を実施するための最良の形態】
【００１０】
＜２官能ウレタンアクリレートオリゴマー＞
本発明の２官能ウレタンアクリレートオリゴマー（Ａ）に用いられるポリエーテルポリオールは、ポリエチレンオキシド、ポリプロピレンオキシド、エチレンオキシド−プロピレンオキシドランダム共重合体であり、数平均分子量が４００以上のものが望ましい。４００未満では、充分な熱成形性が得られない可能性があるからである。
【００１１】
ジイソシアネートは、直鎖式及び環式の脂肪族イソシアネートを使用し、脂環式ジイソシアネートとしては、イソホロンジイソシアネート、水添キシリレンジイソシアネート、水添トリレンジイソシアネート、水添メチレンジフェニルジイソシアネートを挙げられ、直鎖脂肪族ジイソシアネートとしては、ヘキサメチレンジイソシアネートが挙げられる。耐摩耗性の維持の点から、脂環式ジイソシアネートが好ましい。
【００１２】
水酸基を有するアクリレートモノマーとしては、２−ヒドロキシエチルアクリレート、２−ヒドロキシプロピルアクリレート、２−ヒドロキシブチルアクリレート、３−ヒドロキシブチルアクリレート、ポリエチレングリコールモノアクリレートを挙げることができる。
【００１３】
＜６官能ウレタンアクリレートオリゴマー＞
本発明で用いられる６官能ウレタンアクリレートオリゴマーは、ポリオールとジイソシアネートとを反応させて得られるイソシアネート化合物と水酸基を有するアクリレートモノマーとの反応生成物である。
【００１４】
ここで、ポリオールとしては、ポリエステルポリオール、ポリエーテルポリオール、ポリカーボネートジオールが挙げられる。
【００１５】
ポリエステルポリオールの製造方法は特に限定されず、公知の製造方法を採用し得る。例えば、ジオールとジカルボン酸もしくはジカルボン酸クロライドとを重縮合反応させても、ジオールまたはジカルボン酸をエステル化して、エステル交換反応させてもよい。
【００１６】
ジカルボン酸としては、アジピン酸、コハク酸、グルタル酸、ピメリン酸、セバシン酸、アゼライン酸、マレイン酸、テレフタル酸、イソフタル酸、フタル酸等。ジオールとしてはエチレングリコール、１，４−ブタンジオール、１，６−ヘキサンジオール、ジエチレングリコール、ジプロピレングリコール、トリエチレングリコール、テトラエチレングリコール、トリプロピレングリコール、テトラプロピレングリコール等が用いられる。
【００１７】
ポリエーテルポリオールとしては、ポリエチレンオキシド、ポリプロピレンオキシド、エチレンオキシド−プロピレンオキシドランダム共重合で、数平均分子量が４００以上のものが望ましい。４００未満では、充分な熱成形性が得られない可能性があるからである。
【００１８】
ポリカーボネートジオールとしては、１，４−ブタンジオール、１，６−へキサンジオール、エチレングリコール、プロピレングリコール、ジエチレングリコール、トリエチレングリコール、１，２−プロピレングリコール、１，３−プロピレングリコール、ジプロピレングリコール、２−エチル−１，３−ヘキサンジオール、１，５−ペンタンジオール、３−メチル−１，５−ペンタンジオール、１，４−シクロヘキサンジオール、ポリオキシエチレングリコール等が用いられ、１種でも２種以上を併用しても良い。
【００１９】
ジイソシアネートとしては、直鎖式あるいは環式の脂肪族ジイソシアネートが用いられる。代表的なものとしては、ヘキサメチレンジイソシアネート、イソホロンジイソシアネート、ジシクロヘキシルメタンジイソシアネート、水添トリレンジイソシアネート、水添キシリレンジイソシアネートが挙げられる。
【００２０】
水酸基を有するアクリレートモノマーの例として、トリメチロールプロパントリアクリレート、ペンタエリスリトールトリアクリレート、ジペンタエリスリトールトリアクリレートが挙げられる。
【００２１】
＜２官能アクリレートモノマー＞
本発明に用いられる２官能アクリレートモノマーとしては、ジプロピレングリコールジアクリレート、１，６−ヘキサンジオールジアクリレート、トリプロピレングリコールジアクリレート、ジメチロールジシクロペンタンジアクリレート、１，９−ノナンジオールジアクリレート、１，１０−デカンジオールジアクリレート、２−メチル−１，８−オクタンジオールジアクリレート、エチレンオキサイドの平均付加モル数が４−１０であるエトキシ化シクロヘキサンジメタノールジアクリレートが挙げられる。
【００２２】
２官能ウレタンアクリレートオリゴマー（Ａ）、６官能脂肪族ウレタンアクリレートオリゴマーと２官能アクリレートモノマーとの混合物（Ｂ）の重量比（Ａ）／（Ｂ）は２０／８０〜７０／３０、より好ましくは４０／６０〜６０／４０である必要がある。（Ａ）の比率が２０％未満の場合、優れた熱成形性能を付与することができず、（Ｂ）の比率が３０％未満の場合、熱成形性は付与できるが、充分に耐摩耗性を付与することができないからである。また、（Ｂ）に用いられる６官能脂肪族ウレタンアクリレートオリゴマー、２官能アクリレートモノマー各々の含有比率は、（Ａ）および（Ｂ）全体のなかで５％以上である必要がある。６官能脂肪族ウレタンアクリレートオリゴマーが５％未満であると、耐摩耗性を付与することができず、２官能アクリレートモノマーが５％未満であると、基材との密着が不十分となるからである。
【００２３】
光重合開始剤は、光重合性化合物が紫外線によって硬化する際の重合開始剤としての機能を有しており、公知のものを単独でもしくは組み合わせで使用することができ、ベンゾイン、ベンゾインメチルエーテル、ベンゾインエチルエーテル、ベンゾインイソプロピルエーテル等のベンゾイン又はベンゾインアルキルエーテル類、ベンゾフェノン、ベンゾイル安息香酸等の芳香族ケトン類、ベンジル等のアルファ−ジカルボニル類、ベンジルジメチルケタール、ベンジルジエチルケタール等のベンジルケタール類、アセトフェノン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類、２−メチルアントラキノン、２−エチルアントラキノン、２−ｔ−ブチルアントラキノン等のアントラキノン類、２，４−ジメチルチオキサントン、２−イソプロピルチオキサントン、２，４−ジイソプロピルチオキサントン等のチオキサントン類、ビス（２，４，６−トリメチルベンゾイル）−フェニルフォスフィンオキサイド等のフォスヒンオキサイド類、１−フェニル−１，２−プロパンジオン−２−（ｏ−エトキシカルボニル）オキシム等のアルファ−アシルオキシム類、ｐ−ジメチルアミノ安息香酸エチル、ｐ−ジメチルアミノ安息香酸イソアミル等のアミン類等を使用することができる。これらのうち、２−ヒドロキシ−２−メチル−１−フェニル−１−プロパン−１−オン等のアセトフェノン類、ベンゾフェノン等の芳香族ケトン類とビス（２，４，６−トリメチルベンゾイル）−フェニルフォスフィンオキサイドのフォスヒンオキサイド類との併用が特に好ましい。
【００２４】
本発明の紫外線硬化型塗料として、上記２官能ウレタンアクリレートオリゴマー（Ａ）および６官能脂肪族ウレタンアクリレートオリゴマーと２官能アクリレートモノマーとの混合物（Ｂ）に紫外線吸収剤およびヒンダートアミン系光安定剤を添加してもよい。
【００２５】
紫外線吸収剤は、公知のものを単独でもしくは組み合わせて使用することができ、２−（２−ヒドロキシ−５−ｔ−ブチルフェニル）−２H−ベンゾトリアゾール等のベンゾトリアゾール類、２−［４−［（２−ヒドロキシ−３−ドデシルオキシプロピル）オキシ］−２−ヒドロキシフェニル］−４，６−ｂｉｓ（２，４−ジメチルフェニル）−１，３，５−トリアジン等のヒドロキシフェニルトリアジン類、紫外線吸収特性を持つ骨格を側鎖に有するアクリル共重合体、分子中にアクリル基あるいはメタクリル基を有し、紫外線吸収特性骨格を有する反応型紫外線吸収剤等が挙げられる。紫外線吸収剤の添加量は、上記（Ａ）および（Ｂ）１００重量部に対し、２〜１０重量部、好ましくは４〜８重量部である。２重量部未満の場合、十分な耐候性を付与することができなく、１０重量部を超えると、硬化塗膜の着色や密着不良が生じる。
【００２６】
ヒンダードアミン系光安定剤としては、公知のものを使用することができ、１，１−ジメチルエチルヒロドペロキサイド、オクタンとデカンジオイックアシド、ｂｉｓ（２，２，６，６−テトラメチル−１−（オクチロキシ）−４−ピペリジニル）エステルの反応生成物等が挙げられる。この光安定剤の添加量は、上記（Ａ）および（Ｂ）１００重量部に対し、２重量部以下、好ましくは１重量部以下である。２重量部を超えると、基材との密着不良が生じるためである。
【００２７】
本発明においては、塗布時の塗膜の基材への濡れ性や均一性、表面の平滑性および硬化した塗膜の表面スリップ性を得るために、シリコーン系、アクリル共重合物系等の表面調整剤を添加することが好ましい。
【００２８】
シリコーン系表面調整剤としては、ポリジメチルシロキサンや、これを変性した変性シリコーン系のものが使用される。変性シリコーン系としてはポリエーテル変性体、アルキル変性体、ポリエステル変性体などが好ましく、特にポリエーテル変性体が好ましい。また、これらを組み合わせて使用することも可能である。
【００２９】
本発明の塗料よりなる塗膜は、組成物の混合〜希釈〜塗布〜乾燥〜硬化の工程にて得ることが出来る。塗膜の厚みは、１μｍ以上１５μｍ以下とする。熱成形性は膜厚を厚くするほど悪くなり、１５μｍより厚い場合、熱成形性が低下してくる。また塗布方法としては、ロールーコーター、フローコーター、スプレーコーター、カーテンフローコーター、ディップコーター、スリットダイコーターなどが適している。
【００３０】
基材に本発明の塗料を塗布した後、基材および雰囲気の温度を上げ、充分に希釈溶剤を蒸発させしかる後に紫外線を照射し塗膜を硬化させる。紫外線照射には、一般の有電極型や無電極型の高圧紫外線灯やメタルハライドランプが使用可能である。
【００３１】
基材としては、一般の透明プラスチックが使用可能ではあるが、本発明の用途として想定する、スポーツゴーグル、ヘルメットシールド、安全メガネ、風防、安全シールド等の人体の保護具用途、また各種表示機器や計器カバー、レンズ、センサーカバー等の産業用途、住宅店舗における間仕切りやショーケース等の住設用途、自動車、鉄道車両等の間仕切りや棚、計器カバー、窓等の輸送関連用途においては、ポリカーボネート樹脂を基材とすることが、その軽量性、透明性、加工性および割れにくさと割れた場合の安全性の観点から最も好ましい。その他の、ポリメチルメタクリレート、ポリエチレンテレフタレート、ポリ塩化ビニル等の一般的な透明樹脂も使用可能である。
【実施例】
【００３２】
＜２官能ウレタンアクリレートオリゴマーの調整＞
（１）温度計、攪拌機、不活性ガス導入口、空気導入口及び還流冷却器を備えた１リットルの四つ口フラスコに水添トリレンジイソシアネート１５０部と数平均分子量６００のポリオキシプロピレンジオール３００部を仕込み、窒素雰囲気下８０℃で５時間反応させた。その後、４０℃迄冷却し、次に２−ヒドロキシエチルアクリレートを１５０部加え、空気雰囲気下８０℃で４時間反応させ、２官能ウレタンアクリレートオリゴマー（１）を得た。
（２）上記水添ＴＤＩの替わりに芳香族ジイソシアネートであるトリレンジイソシアネートを用いて同様の操作をおこない２官能ウレタンアクリレートオリゴマー（２）を得た。
（３）アジピン酸と１，６−ヘキサンジオールから成るポリエステルジオールと水添トリレンジイソシアネートと反応後、２−ヒドロキシプロピルアクリレートを反応させてウレタンアクリレート（３）を得た。
【００３３】
＜実施例１〜３、比較例１〜４＞
上記の２官能ウレタンアクリレートオリゴマー（１）、脂肪族イソシアネート系６官能ウレタンアクリレート（商品名：ＥＢ１２９０、ダイセルユーシービー社製）、２官能アクリレートモノマーとして、１，６−ヘキサンジオールジアクリレートを用意した。
【００３４】
上記各成分を表１に示す通りに配合し、溶液中２０重量％となるように、極性希釈溶剤で希釈した。この際、予めイソプロピルアルコールに溶解させた光重合開始剤（１−ヒドロキシシクロヘキシルフェニルケトン、商品名：イルガキュア１８４、チバ・スペシャルティケミカルズ社製）及びを固形分比それぞれ４重量％となるように極性希釈溶剤の一部として添加した。さらに、組成物１００重量部に対し、１．２５重量部のシリコン系表面調整剤（ポリエーテル変性ポリジメチルシロキサン溶液、商品名：ＢＹＫ−３０６、ビックケミー社製）を添加した。組成物は充分に攪拌混合した後、密閉容器に保存した。
【００３５】
基材として板厚１．５mmのポリカーボネートシート（筒中プラスチック工業株式会社製「ポリカエース」）を準備し、金属製バーコーターを用いて、乾燥膜厚が１０μｍとなるように組成物を塗布した。つぎに、塗布したポリカーボネートシートを６０℃の熱風循環型オーブンに入れ乾燥した。１０分間乾燥した後、１６０Ｗ／cmメタルハライドランプ（ウシオ電機株式会社製）を用い、距離１５cmとし速度１．５ｍ／分のコンベアにて、塗布乾燥したポリカーボネートシートに紫外線照射を行い、組成物を硬化させた。得られたシートについて次の評価を行い、その結果を表１に示す。
【００３６】
＜外観＞
目視で塗膜を観察し、次のように評価した。
○：塗膜表面が平滑で、どの角度から見ても透明なもの
×：塗膜表面が荒れているか、平面を正面から見ても曇りがあり、全く実用性のないもの。
＜耐候性＞
ＪＩＳ  Ｋ５６００に準じて、カーボンアーク式サンシャインウエザオメーターにて、促進試験を行い、１０００時間後の外観、黄変度（△ＹＩ）を次のように評価した。
◎：塗膜に剥離やくもり等の発生がなく、△ＹＩが３以下であるもの
○：塗膜に剥離やくもり等の発生がなく、△ＹＩが３以上７以下であるもの
△：塗膜に剥離やくもり等の発生がなく、△ＹＩが７以上であるもの
×：外観、△ＹＩで実用上問題があるもの
＜耐摩耗性＞
ＡＳＴＭ  Ｄ１０４４に準じて、テーバー式摩耗試験（ＣＳ１０Ｆ摩耗輪、荷重５００ｇ、１００回転）を行い、発生したヘーズにより次のように評価した。
◎：ヘーズの変化（△Ｈ）が５％未満／非常に優れた耐摩耗性
○：△Ｈが５％以上７％以下／優れた耐摩耗性
△：△Ｈが７％以上１０％以下／やや実用上不十分な耐摩耗性
×：△Ｈが１０％超／実用上不十分な耐摩耗性
＜成形性＞
試料を１７０℃設定の熱風循環型オーブンで７分間加熱し軟化させ、取り出した直後に塗膜面を外側にして半径１０mmの木製円柱にネル布を介して添わせ、試料が室温付近に冷却されるまでそのままに保つことで単曲面成形をおこない、その後、外観を観察し、次のように評価した。
○：クラックや塗膜剥離の発生および外観の変化が無い（優れた成形性）
×：クラックや塗膜剥離の発生または白濁や表面の肌が荒れるなど外観の変化が発生する（成形性がない）
＜塗膜の密着性＞
沸騰水中に試料を６０分浸した後、水分をふき取り、室温中で２時間以上乾燥させた後で、碁盤目テープ剥離試験（ＪＩＳ  Ｋ５６００に準拠）を行い次のように評価。
○：２５マス／２５マス中（非常に強い密着性を有する）
×：２５マス未満／２５マス中（実用上問題となるもの）
【００３７】
＜実施例４＞
表１に示す通り紫外線吸収剤とヒンダードアミン系光安定剤を配合し、実施例１と同様の操作をした。紫外線吸収剤として、（２−［４−［（２−ヒドロキシ−３−ドデシルオキシプロピル）オキシ］−２−ヒドロキシフェニル］−４，６−ｂｉｓ（２，４−ジメチルフェニル）−１，３，５−トリアジンと２−［４−［（２−ヒドロキシ−３−トリデシルオキシプロピル）オキシ］−２−ヒドロキシフェニル］−４，６−ｂｉｓ（２，４−ジメチルフェニル）−１，３，５−トリアジンとの混合物（商品名：チヌビン４００、チバ・スペシャルティケミカルズ社製）を用い、光安定剤として、１，１−ジメチルエチルヒロドペロキサイド、オクタンとデカンジオイックアシド、ｂｉｓ（２，２，６，６−テトラメチル−１−（オクチロキシ）−４−ピペリジニル）エステルの反応生成物（商品名：チヌビン１２３、チバ・スペシャルティケミカルズ社製）を用いた。評価結果を表１に示す。
【００３８】
＜比較例５＞
２官能ウレタンアクリレートオリゴマーとして、２官能ウレタンアクリレートオリゴマー（２）を用い、実施例４と同じ紫外線吸収剤およびヒンダードアミン系光安定剤を表１に示す通り配合し、実施例４と同様の操作をした。評価結果を表１に示す。
【００３９】
＜比較例６＞
２官能ウレタンアクリレートオリゴマーとして、２官能ウレタンアクリレートオリゴマー（３）を用い、実施例４と同じ紫外線吸収剤およびヒンダードアミン系光安定剤を表１に示す通り配合し、表１に示す通り配合し、実施例４と同様の操作をした。評価結果を表１に示す。
【表１】
2006063162.tif 000002
【００４０】
表１の結果より、脂環式ジイソシアネートを用いて得られた２官能ウレタンアクリレートオリゴマーを用い、本発明の範囲の通りに配合した実施例１〜３においては、耐候性、耐摩耗性および成形性共に良好な結果を示している。さらに、実施例４において、紫外線吸収剤及び光安定剤を添加することにより、さらに耐候性が向上する結果となった。一方、同じ２官能ウレタンアクリレートオリゴマーを用いても、配合が本発明の範囲外である比較例１〜２では、成形性が不十分であったり、充分に耐摩耗性が付与できないという結果となっている。
【００４１】
また、６官能ウレタンアクリレートが配合されていない比較例３においては、成形性は良好だが、耐摩耗性に劣る。２官能アクリレートモノマーが配合されていない比較例４においては、塗膜と基材の密着が不十分であるという結果となっている。
【００４２】
芳香族ジイソシアネートを用いて得られた２官能ウレタンアクリレートオリゴマーを用い、本発明の範囲通りに配合した比較例５では、耐摩耗性、成形性ともに良好な結果を得ているが、紫外線吸収剤及び光安定剤を添加しても、耐候性が悪い結果となっている。また、２官能脂肪族ポリエステル系ウレタンアクリレートオリゴマーを用いた比較例６でも、紫外線吸収剤及び光安定剤を添加したにもかかわらず、２官能脂肪族ポリエーテルポリオール系ウレタンアクリレートより、耐候性が劣る結果となっている。